(57)【特許請求の範囲】
【請求項１】
金属電極上に、該金属電極と結合可能な硫黄原子を少なくとも一部に含むＤＮＡ分子で構成される分子膜を形成する分子膜形成工程と、
前記分子膜に負の電位を印加して、該分子膜を構成する前記ＤＮＡ分子の一部を前記金属電極から脱離させ、前記分子膜における分子密度を調整する密度調整工程と
を含むことを特徴とする、密度が調整された分子膜の製造方法。
【請求項２】
密度調整工程が、電位印加時における単位時間当たりのＤＮＡ分子の脱離量を意味する脱離率（％）と、印加電圧（Ｖ）との関係図を予め求めておき、該関係図に基づいて、金属電極に印加する電位の大きさと印加時間とを調整しつつ、該金属電極に電位を印加することにより、ＤＮＡ分子を脱離させ、分子膜における分子密度を低下させることにより行われる請求項１に記載の密度が調整された分子膜の製造方法。
【請求項３】
密度調整工程が、該金属電極上の分子密度をリアルタイムでモニターしながら、又は、該金属電極上の分子密度に直接関係する信号をリアルタイムでモニターしながら、金属電極に電位を印加することにより、ＤＮＡ分子を脱離させ、分子膜における分子密度を低下させることにより行われる請求項１から２のいずれかに記載の密度が調整された分子膜の製造方法。
【請求項４】
ＤＮＡ分子が蛍光色素を分子中に有してなり、金属電極上の分子密度に直接関係する信号が、前記蛍光色素による蛍光強度である請求項３に記載の密度が調整された分子膜の製造方法。
【請求項５】
金属電極からＤＮＡ分子を脱離させた際に該金属電極上に生ずるスペースに脱離した前記ＤＮＡ分子よりも分子量が小さいチオール化合物又はジスルフィド化合物の分子を供給し結合させる供給工程を更に含む請求項１から４のいずれかに記載の密度が調整された分子膜の製造方法。
【請求項６】
金属電極上に形成した、該金属電極と結合可能な硫黄原子を少なくとも一部に含むＤＮＡ分子で構成される分子膜に負電位を印加して、該分子膜を構成する前記ＤＮＡ分子の一部を前記金属電極から脱離させ、前記分子膜における分子密度を調整する密度調整手段を有することを特徴とする、密度が調整された分子膜の製造装置。
【発明の詳細な説明】
【技術分野】
【０００１】
本発明は、ＤＮＡチップ等のバイオチップに利用される、密度が調整された分子膜の製造方法及び製造装置に関する。
【背景技術】
【０００２】
２０００年に米国において提唱されたナノテクノロジーイニシアティブの影響などもあり、近年、ナノテクノロジーが多くの人の関心を集めるキーワードとなっている。
このナノテクノロジーの中でも、半導体微細加工技術（半導体ナノテクノロジー）とバイオテクノロジーとの融合領域であるナノバイオテクノロジーは、既存の問題を根底から解決できる可能性を持つ新分野として、多くの研究開発が精力的に行われるようになってきている。
このナノバイオテクノロジーの中でも特に、ＤＮＡチップ（又はＤＮＡマイクロアレイ）に代表され、ガラス、シリコン、プラスチック、金属などで形成された基板上に、ＤＮＡ、蛋白質などの生体高分子からなる多数の異なった検体を高密度に整列化してスポットしたものであるバイオチップは、臨床診断や薬物治療などの分野で、核酸や蛋白質の試験を簡素化でき、特に遺伝子解析に有効な手段として注目されている（非特許文献１及び２参照）。
【０００３】
さらに、近年では、固体基板上に、機能性分子や機能性分子と結合させた分子を結合させて、部分的に機能性表面（検出部）を形成し、マイクロマシニング技術やマイクロセンシング技術と組み合わせて、微小な被検体を検出する技術のもとに作製され、「ＭＥＭＳ」や「μＴＡＳ」と呼ばれるデバイスが、従来の検出感度や検出時間を大幅に向上させるものとして注目されている。前記「ＭＥＭＳ」は、マイクロエレクトロメカニカルシステム（Micro  Electro  Mechanical  Systems）の略であり、半導体の加工技術をもとに非常に微細なものを作る技術、又はその技術を用いて作製された精密微細機器を意味し、一般に、機械、光学、流体等の複数の機能部分を複合化、微細化したシステムを意味する。また、前記「μＴＡＳ」は、マイクロトータルアナリシスシステム（Micro  Total  Analysis  System）の略であり、マイクロポンプ、マイクロバルブ、センサ等を小型、集積、一体化した化学分析システムを意味する。これらのデバイスは、一般に、特定の機能を有する機能性分子や、この機能性分子と結合させた分子を、基板上に硫黄原子を介して自己組織的に固定（結合）させた機能性表面を有している。そして、これらのデバイスにおいては、前記機能性表面での反応を電気的あるいは光学的に評価するばかりでなく、分子を固定した基板を電極として用い、外部から電気的なシグナルを印加することにより、機能性表面の反応を促進したり、反応から得られる信号を増幅したりすることが可能となる（非特許文献３及び４参照）。
【０００４】
このようなデバイスでは、前記機能性分子の基板（電極）への固定化が重要な要素技術となっているが、その中でも、硫黄原子を介して前記基板（電極）上に自己組織化膜（SAM：  Self  Assembled  Monolayer）を形成する自己組織化膜形成技術は、低コストでかつ簡便に前記機能性分子を前記基板（電極）に固定（結合）させることができ、多くの利点を有しており、緻密な単分子膜の形成には特に有効となる。
しかしながら、前記機能性分子を前記基板（電極）上に緻密な単分子膜として固定（結合）させた場合には、固定（結合）させた前記機能性分子のフリーモーションの変化を利用して該機能性分子とターゲット（標的）分子との結合等を観察する場合や、固定（結合）させた前記機能性分子を、それよりも大きなターゲット分子と結合等させる場合などにおいては、隣接する前記機能性分子どうしの立体障害が大きな問題となってくる。
【０００５】
例えば、前記ターゲット（標的）分子をターゲットＤＮＡとし、前記機能性分子を該ターゲットＤＮＡの相補的ＤＮＡとするＤＮＡチップの場合、該相補的ＤＮＡの固定（結合）密度が増加に依存してハイブリダイゼーション効率が低下する（非特許文献５参照）。このような現象は、機能性分子（相補的ＤＮＡ）の固定（結合）密度が増加する程、該機能性分子（相補的ＤＮＡ）どうしの立体障害が顕著となり、ハイブリダイゼーションに必要なスペースが無くなることが原因で生ずる。このため、前記ＤＮＡチップにおいては、プローブとなる前記相補的ＤＮＡ（機能性分子）の基板（電極）への固定（結合）密度を所望の程度にコントロールすることが必要となっている。
【０００６】
従来においては、前記機能性分子の基板（電極）への固定（結合）密度のコントロール方法として、（１）前記機能性分子の前記基板（電極）上での拡散時間を考慮して時間を指標にしてコントロールする方法や、（２）前記機能性分子が荷電分子である場合に、カウンターイオンのスクリーニング効果（デバイスクリーニング効果）を利用してコントロールする方法などが知れられており、これらの方法により、前記自己組織化膜をある程度分散させた膜として形成していた。
しかしながら、前記（１）の方法の場合は、前記機能性分子の拡散は時間の平方根に比例するため、前記（２）の方法の場合は、前記スクリーニング効果は前記カウンターイオンの濃度の平方根に比例するため、それぞれ前記固定（結合）密度を比較的低くするためには、非常に厳しい条件下で行わなければならないという問題があった（非特許文献６及び７参照）。
【０００７】
したがって、ＤＮＡチップ等のバイオチップに利用される、機能性分子（ＤＮＡ分子等）による膜の密度を所望の程度に、効率よく簡便に調整することができる技術の開発が望まれているのが現状である。
【０００８】
【非特許文献１】‘Electrochemical  DNA  sensors’  T.  G.  Drummond  et  al.,  Nature  Biotech.,  2003,  Vol.  21,  No.  10,  1192-1199.
【非特許文献２】‘SURVEY  AND  SUMMARY  From  DNA  biosensors  to  gene  chips’  J.  Wang,  Nucleic  Acids  Research,  2000,  Vol.  28,  No.  16,  3011-3016.
【非特許文献３】‘Dynamic  Electrical  Switching  of  DNA  Layers  on  a  Metal  Surface’  U.  Rant  et  al.,  Nano  Lett.,  2004,  Vol.  4,  No.  12,  2441-2445.
【非特許文献４】‘Electrostatic  surface  plasmon  resonance:  Direct  electric  field-induced  hybridization  and  denaturation  in  monolayer  nucleic  acid  films  and  label-free  discrimination  of  base  mismatches’  R.  J.  Heaton  et  al.,  Proc.  Natl.  Acad.  Sci.  USA,  2001,  Vol.  98,  No.  7,  3701-3704.
【非特許文献５】‘The  effect  of  surface  probe  density  on  DNA  hybridization’  A.  W.  Peterson  et  al.,  Nucleic  Acids  Research,  2001,  Vol.  29,  No.  24,  5163-5168.
【非特許文献６】‘In  Situ  Kinetics  of  Self-Assembly  by  Surface  Plasmon  Resonance  Spectroscopy’  K.  A.  Peterlinz  et  al.,  Langmuir,  1996,  Vol.  12,  No.  20,  4731-4740.
【非特許文献７】‘Characterization  of  DNA  Probes  Immobilized  on  Gold  Surfaces’  T.  M.  Herne  et  al.,  J.  Am.  Chem.  Soc.,  1997,  Vol.  119,  No.  38,  8916-8920.
【発明の開示】
【発明が解決しようとする課題】
【０００９】
本発明は、前記現状に鑑みてなされたものであり、従来における問題を解決し、以下の目的を達成することを課題とする。即ち、本発明は、ＤＮＡチップ等のバイオチップに利用される、機能性分子（ＤＮＡ分子等）による膜における分子密度を、所望の程度に効率よく簡便に調整することができる技術を提供すること、換言すれば、ＤＮＡチップ等のバイオチップに好適な、密度が調整された分子膜の製造方法及び製造装置を提供することを目的とする。
【課題を解決するための手段】
【００１０】
本発明に係る密度が調整された分子膜の製造方法は、導電性基材上に、該導電性基材と結合可能な部位を少なくとも一部に含む分子で構成される分子膜を形成する分子膜形成工程と、前記分子膜を構成する前記分子の一部を前記導電性部材から脱離させ、前記分子膜における分子密度を調整する密度調整工程とを含むことを特徴とする。
本発明に係る密度が調整された分子膜の製造方法では、前記分子膜形成工程において、導電性基材上に、該導電性基材と結合可能な部位を少なくとも一部に含む分子で構成される分子膜を形成する。また、前記密度調整工程において、前記分子膜を構成する前記分子の一部を前記導電性部材から脱離させ、前記分子膜における分子密度を調整する。こうして製造された分子膜は、前記分子膜形成工程において形成した分子膜と比べて、該分子膜から分子が脱離されている分だけ分子密度が所望の範囲に低く調整されている。その結果、この分子膜を各種測定、分析等に用いると、該分子膜における個々の分子の運動、機能が十分に発揮され、該分子膜の再現性、定量性を顕著に改善することができ、高精度に測定、分析等を繰り返し、安定に行うことができるようになる。
【００１１】
本発明に係る密度が調整された分子膜の製造装置は、導電性基材上に形成した、該導電性基材と結合可能な部位を少なくとも一部に含む分子で構成される分子膜を構成する前記分子の一部を前記導電性部材から脱離させ、前記分子膜における分子密度を調整する密度調整手段を有することを特徴とする。
本発明に係る密度が調整された分子膜の製造装置では、前記密度調整手段が、導電性基材上に形成した、該導電性基材と結合可能な部位を少なくとも一部に含む分子で構成される分子膜を構成する前記分子の一部を前記導電性部材から脱離させ、前記分子膜における分子密度を調整する。こうして製造された分子膜は、前記密度調整手段により前記分子の密度が調整される前の前記分子膜と比べて、該分子膜から分子が脱離されている分だけ分子密度が所望の範囲に低く調整されている。その結果、この分子膜を各種測定、分析等に用いると、該分子膜における個々の分子の運動、機能が十分に発揮され、該分子膜の再現性、定量性を顕著に改善することができ、高精度に測定、分析等を繰り返し、安定に行うことができるようになる。
【発明の効果】
【００１２】
本発明によると、従来における問題を解決することができ、ＤＮＡチップ等のバイオチップに利用される、機能性分子（ＤＮＡ分子等）による膜における分子密度を、所望の程度に効率よく簡便に調整することができる技術を提供すること、換言すれば、ＤＮＡチップ等のバイオチップに好適な、密度が調整された分子膜の製造方法及び製造装置を提供することができる。
【発明を実施するための最良の形態】
【００１３】
（密度が調整された分子膜の製造方法及び製造装置）
本発明に係る密度が調整された分子膜の製造方法は、分子膜形成工程と、密度調整工程とを含み、更に必要に応じて適宜選択したその他の工程を含む。
本発明に係る密度が調整された分子膜の製造装置は、密度調整手段を有してなり、更に必要に応じて適宜選択したその他の手段、例えば、分子膜形成手段などを含む。
本発明に係る密度が調整された分子膜の製造方法は、本発明に係る密度が調整された分子膜の製造装置を用いて好適に実施することができる。以下に、本発明に係る密度が調整された分子膜の製造方法について説明すると共に、その説明を通じて本発明に係る密度が調整された分子膜の製造装置の詳細をも明らかにすることとする。
【００１４】
−分子膜形成工程及び分子膜形成手段−
前記分子膜形成工程は、導電性基材上に、該導電性基材と結合可能な部位を少なくとも一部に含む分子で構成される分子膜を形成する工程である。該分子膜形成工程は、本発明に係る密度が調整された分子膜の製造装置における前記分子膜形成手段により、好適に実施することができる。
前記分子膜形成手段は、導電性基材上に、該導電性基材と結合可能な部位を少なくとも一部に含む分子で構成される分子膜を形成する手段である。
【００１５】
−導電性基材−
前記導電性基材としては、特に制限はなく、適宜目的に応じて選択することができるが、その構造としては、例えば、単層構造であってもよいし、積層構造であってもよく、また、全体が導電性材料で形成された構造であってもよいし、絶縁性基材上に導電性材料による電極層が設けられた構造などであってもよい。
【００１６】
前記導電性基材、前記絶縁性基材、又は前記電極層としては、その形状、構造、大きさ、表面性状、数等については特に制限はなく、目的に応じて適宜選択することができる。前記形状としては、例えば、平板状、円状、楕円状などが挙げられる。前記大きさとしては、特に制限はなく目的に応じて適宜選択することができる。前記表面性状としては、例えば、光沢面、粗面などが挙げられる。これらは、１種単独で使用してもよいし、２種以上を併用してもよい。
前記絶縁性基材の材質としては、例えば、石英ガラス、シリコン、酸化ケイ素、窒化ケイ素、サファイヤ、等が好適に挙げられる。これらは、１種単独で使用してもよいし、２種以上を併用してもよい。
前記導電性材料又は前記電極層の材質としては、導電性を有する限り特に制限はなく、例えば、金属、合金、導電性樹脂、炭素化合物、などが挙げられる。前記金属としては、例えば、金、白金、銀、銅、亜鉛、などが挙げられる。前記合金としては、例えば、前記金属として例示したものの２種以上の合金などが挙げられる。前記導電性樹脂としては、例えば、ポリアセチレン、ポリチオフェン、ポリピロール、ポリフェニレン、ポリフェニレンビニレン、ポリアニリン、などが挙げられる。前記炭素化合物としては、例えば、導電性カーボン、導電性ダイヤモンド、などが挙げられる。これらは、１種単独で使用してもよいし、２種以上を併用してもよい。
【００１７】
前記電極層を前記絶縁性基材上に設ける場合、該電極層と該絶縁性基材との密着性を向上させる目的で、これらの間に密着層を設けてもよい。
前記密着層の材質、形状、構造、厚み、大きさ等については、特に制限はなく、目的に応じて適宜選択することができ、前記材質としては、例えば、クロム、チタンなどが挙げられ、前記構造としては、特に制限はなく、目的に応じて適宜選択することができ、単層構造であってもよいし、積層構造であってもよい。
【００１８】
前記電極層としては、その表面に絶縁膜を被覆して該電極層の一部のみが露出するようにして、該電極層の大きさ、形状等を適宜所望の程度に調節してもよい。前記電極層の数としては、特に制限はなく、目的に応じて適宜選択することができ、１つであってもよいし、２以上であってもよい。
前記絶縁膜としては、その材質、形状、構造、厚み、大きさ等については特に制限はなく、目的に応じて公知のものの中から適宜選択することができるが、前記材質としては、例えば、アモルファスガラス、ノンドープ・ドープＳｉＯ２、ＳｉＮｘなどの酸化物、窒化物、また、ポリイミドやフォトレジストのような高分子化合物が好適に挙げられる。前記フォトレジスト材料としては、例えば、ｇ線レジスト、ｉ線レジスト、ＫｒＦレジスト、ＡｒＦレジスト、Ｆ２レジスト、電子線レジストなどが挙げられる。
【００１９】
なお、本発明においては、前記導電性基材乃至前記電極層（作用電極）に電位を印加するために、これらとは異なる対向電極、参照電極などを有するのが好ましい。これらの数は、１つであってもよいし、２以上であってもよい。前記対向電極は、前記導電性基材乃至前記電極（作用電極）と対向して配置され、これらに電位を印加するための電極である。前記参照電極は、前記導電性基材乃至前記電極層（作用電極）との間の電位を調整するための電極である。前記参照電極を用いた電位の調整は、三電極法として知られている。
前記導電性基材乃至前記電極層（作用電極）が２以上設けられている場合、これらの前記導電性基材乃至前記電極層（作用電極）に対し、異なるタイミングで任意に電位を印加乃至変化させることにより、異なるタイミングで各作用電極層に固定（結合）させた前記分子を脱離させることができる。
【００２０】
−分子−
前記分子としては、前記導電性基材乃至前記電極層と結合可能な部位を少なくとも一部に含む限り、特に制限はなく、目的に応じて適宜選択することができる。
前記導電性基材乃至前記電極層との結合としては、特に制限はなく、目的に応じて適宜選択することができるが、例えば、電気的結合、化学結合、吸着などが挙げられるが、前記密度調整工程において、前記分子で形成した分子膜から、その構成分子である該分子のいくつかを脱離させる際の制御等が容易である点で、化学結合が好ましく、該化学結合の中でも、硫黄原子（Ｓ）を含む結合が切断の制御性、制御性等の点で好ましく、具体的には、チオール結合（−Ｓ−）、ジスルフィド結合（−Ｓ−Ｓ−）などを含んだ分子と該導電性基材乃至害電極層との結合が特に好ましい。該導電性基材乃至害電極層と前記チオール結合（−Ｓ−）又は前記ジスルフィド結合（−Ｓ−Ｓ−）含む分子との結合である場合には、後述するように、該導電性基材乃至該電極層に一定の電位を印加すると、前記導電性基材乃至前記電極層と結合する硫黄原子（Ｓ）との結合が切断され、前記分子膜を構成する前記分子の内のいくつかが前記導電性基材乃至前記電極層から脱離する。その結果、前記分子膜が前記分子による緻密膜である場合には、いくつかの前記分子の脱離によって該分子膜における分子密度が低減され、所望の程度に調整される。
【００２１】
前記分子の形状としては、特に制限はなく、目的に応じて適宜選択することができ、例えば、線状、粒状、板状、これらの２以上の組合せ、など挙げられるが、これらの中でも、線状などが好ましい。
【００２２】
前記分子としては、特に制限はなく、目的に応じて適宜選択することができ、例えば、病気の治療、診断等への応用等の観点からは生体分子などが好適に挙げられ、また、該生体分子の中でも、あるいはそれ以外の分子の中でも、前記密度調整工程において、前記分子膜を構成する前記分子のいくつかを脱離させて該分子膜における分子密度を所望の程度に調整した後、該分子膜をセンサー等として使用する場合には、該分子膜を構成する分子の挙動を電気的に制御することができるのが好ましく、このような分子膜とするには、該分子膜を構成する前記分子が前記導電性基材と電気的に相互作用可能であるのが好ましい。このような分子としては、例えば、帯電分子などが好適に挙げられ、該帯電分子としては、例えば、イオン性ポリマーなどが挙げられ、該イオン性ポリマーとしては、正イオンポリマー、負イオンポリマーなどが挙げられる。前記正イオンポリマー（正に帯電したイオンポリマー）としては、例えば、グアニジンＤＮＡ、ポリアミンなどが好適に挙げられる。前記負イオンポリマー（負に帯電したイオンポリマー）としては、例えば、ポリヌクレオチド、ポリリン酸などが好適に挙げられる。これらは、負電荷が分子中に一定間隔で存在する点で前記導電性基材乃至前記電極層との相互作用（結合等）を制御し易い点で好ましい。これらの分子は、１種単独で使用してもよいし、２種以上を併用してもよい。
本発明においては、分子の一部に前記チオール結合（−Ｓ−）又は前記ジスルフィド結合（−Ｓ−Ｓ−）を有するポリヌクレオチドが好ましく、末端に前記チオール結合（−Ｓ−）又は前記ジスルフィド結合（−Ｓ−Ｓ−）を有する、ＤＮＡ、ＲＮＡ、これらとタンパク質との複合体などが特に好ましい。なお、前記ＤＮＡ及びＲＮＡは、一本鎖であってもよいし、二本鎖であってもよい。
【００２３】
前記分子の大きさ乃至長さとしては、特に制限はなく、目的に応じて適宜選択することができるが、該分子が前記ポリヌクレオチドである場合、少なくとも６塩基であるのが好ましい。一般に、該ポリヌクレオチドの長さが短い程、前記導電性基材乃至前記電極層から該分子を脱離させるのに必要な閾値電圧が低くなる。
【００２４】
なお、前記分子は、該分子により形成した前記分子膜を診断、分析等に利用する観点からは、標的を捕捉可能な標的捕捉部を有しているのが好ましい。前記標的捕捉部の具体例としては、前記標的に対する抗体、抗原、酵素、補酵素などが挙げられる。前記標的捕捉部の前記標的捕捉体１分子当たりの数としては、特に制限はなく、目的に応じて適宜選択することができ、１つであってもよいし、２以上であってもよい。前記標的捕捉部の前記標的捕捉体における位置としては、特に制限はなく、目的に応じて適宜選択することができるが、前記相互作用部が線状である場合にはその末端などが挙げられ、該相互作用部がポリヌクレオチドである場合には、３’末端であってもよいし、５’末端であってもよい。
前記標的としては、特に制限はなく、目的に応じて適宜選択することができるが、例えば、有機分子などが挙げられる。前記有機分子としては、例えば、タンパク質、血漿蛋白、腫瘍マーカー、アポ蛋白、ウイルス、自己抗体、凝固・線溶因子、ホルモン、血中薬物、核酸、ＨＬＡ抗原、リポ蛋白、糖蛋白、ポリペプチド、脂質、多糖類、リポ多糖類などが挙げられる。
【００２５】
また、前記分子は、前記導電性基材乃至前記電極層から脱離した際に光の照射を受けると発光可能な、又は、前記導電性基材乃至前記電極層に固定（結合）している際に光の照射を受けると発光可能な発光部を有しているのが好ましい。この場合、診断等を目視で行うことができる点で好ましい。
前記発光部の前記分子１つ当たりにおける数としては、特に制限はなく、目的に応じて適宜選択することができるが、少なくとも１つであり、２以上であってもよい。前記発光部の前記分子における位置としては、特に制限はなく、目的に応じて適宜選択することができるが、前記相互作用可能な領域が線状である場合にはその末端などが挙げられ、該相互作用可能な領域がポリヌクレオチドである場合には、３’末端であってもよいし、５’末端であってもよい。
前記発光部としては、特に制限はなく、目的に応じて適宜選択することができるが、例えば、蛍光色素、金属、半導体ナノスフィアー、などが好適に挙げられる。
前記蛍光色素は、前記吸着放出電極が金属電極等の金属である場合には、該金属と相互作用している間（例えば、該金属の近傍に位置している間）は、吸収可能な波長の光が照射されても発光せず、該金属と相互作用しなくなった時（例えば、該金属とは離接している時）には、吸収可能な波長の光が照射されるとその光エネルギーにより発光可能であるものが前記発光部として特に好適に使用可能である。前記蛍光色素としては、特に制限はなく、目的に応じて公知のものの中から適宜選択することができるが、例えば、下記構造式１で表される化合物などが好適に挙げられる。
構造式１
【００２６】
【化１】
0004833679.tif 000002
【００２７】
前記分子の合成方法としては、特に制限はなく、目的に応じて適宜選択することができ、例えば、化学合成法、発酵生産法などのいずれでもよく、また、該分子は、合成したものを使用してもよいし、市販品を使用してもよい。
【００２８】
なお、前記分子を用いて形成する分子膜に含まれる該分子としては、１種単独であってもよいし、２種以上であってもよく、２種以上である場合には、前記分子膜において、異なる種類の分子がランダムに分散的に存在していてもよいし、領域を分けて存在していてもよい。
【００２９】
−分子膜−
前記分子膜としては、前記分子で形成され、単分子膜であってもよいし、該単分子膜の積層膜であってもよいが、本発明においては、該分子膜の機能の発現容易性、機能調整容易性等の観点からは、単分子膜であるのが好ましい。
前記分子膜の前記導電性基材乃至前記電極層上への形成方法としては、特に制限はなく、目的に応じて適宜選択することができるが、例えば、ラングミュア・ブロジェット法（ＬＢ法）、スピンコート法、ディップ法などが挙げられるが、中でも、‘Formation  and  Structure  of  Self-Assembled  Monolayers’  A.  Ulman,  Chem.  Rev.,  1996,  Vol.  96,  No.  4,  1533-1554に記載された方法が特に好ましい。これらの形成方法により前記分子膜を形成する場合には、前記分子は液に分散乃至溶解した状態で行うのが好ましい。このとき、前記液としては、特に制限はなく、目的に応じて適宜選択することができるが、例えば、水、アルコール、界面活性剤などを含む液などが挙げられる。これらの形成方法によって前記導電性基材乃至前記電極層上に形成された分子膜においては、前記分子の一部が前記導電性基材乃至前記電極層と化学結合により結合し、該導電性基材乃至該電極層に固定される。前記分子が前記チオール結合（−Ｓ−）又は前記ジスルフィド結合（−Ｓ−Ｓ−）を有している場合には、該チオール結合（−Ｓ−）又は前記ジスルフィド結合（−Ｓ−Ｓ−）の部分が、前記導電性基材乃至前記電極層との間で容易に結合を生ずる。このとき、前記分子膜を構成する前記分子は、その分子内に存在する、前記チオール結合（−Ｓ−）又は前記ジスルフィド結合（−Ｓ−Ｓ−）の硫黄原子（Ｓ）を介して前記導電性基材乃至前記電極層に化学結合により固定される。こうして、前記分子膜形成工程において形成された前記分子膜は、通常、前記分子による自己組織化膜（SAM：  Self  Assembled  Monolayer）であって緻密膜の状態となっている。
【００３０】
ところが、前記分子膜が前記緻密膜の場合、該分子膜を分析、診断等に用いると、該分子膜を構成する前記分子どうしの運動性等が低下するため、感度が低下したりする等の問題が生ずる。
このため、本発明においては、前記分子膜形成工程において形成した前記分子膜につき、以下の密度調整工程を行うことにより、前記分子膜を構成する分子を該分子膜から脱離させ、該分子膜における分子密度を所望の程度に調整する。
【００３１】
−密度調整工程及び密度調整手段−
前記密度調整工程は、前記分子膜を構成する前記分子の一部を前記導電性部材乃至前記電極層から脱離させ、前記分子膜における分子密度を調整する工程である。該密度調整工程は、本発明に係る密度が調整された分子膜の製造装置における前記密度調整手段により、好適に実施することができる。
前記密度調整手段は、前記導電性基材乃至前記電極層上に形成した、該導電性基材乃至該電極層と結合可能な部位を少なくとも一部に含む分子で構成される分子膜を構成する前記分子の一部を前記導電性部材から脱離させ、前記分子膜における分子密度を調整する手段である。
【００３２】
前記分子膜における分子密度の調整は、前記導電性機材乃至前記電極層に電位を印加することにより好適に行うことができる。前記導電性基材乃至前記電極層に電位を印加すると、前記分子膜を構成する前記分子がその一部に例えば、硫黄原子（Ｓ）と前記導電性基材乃至前記電極層との結合を有する場合には、これらの結合部分が切断されて、前記分子が前記導電性基材乃至前記電極層から脱離する。なお、硫黄原子（Ｓ）と前記導電性基材乃至前記電極層との結合は、酸化結合であり、特定の還元電位を印加すると還元脱離し得る（‘Fine  structure  in  the  voltammetric  desorption  curves  of  alkanethiolate  monolayers  chemisorbed  at  gold’  C.  J.  Zhong  et  al.,  J.  Electroanal.  Chem.,  1997,  Vol.  425,  147-153.、及び‘Studies  of  the  Electrochemical  Removal  and  Efficient  Re-formation  of  a  Monolayer  of  Hexadecanethiol  Self-Assembled  at  an  Au(111)  Single  Crystal  in  Aqueous  Solutions’  D.  F.  Yang  et  al.,  Langmuir,  1997,  Vol.  13,  No.  2,  243-249.参照）。その結果、前記分子膜における分子密度が低下し、該分子膜における前記分子どうしの立体障害等がなくなり、各分子の運動性が向上し、該分子膜を分析、診断等に使用した場合に分析、測定等の感度等が向上する。
【００３３】
前記導電性機材乃至前記電極層に印加する電位としては、特に制限はなく、前記導電性基材乃至前記電極層の材質、形状、大きさ、数、前記分子の種類、前記分子における前記導電性基材乃至前記電極層との結合の種類、前記分子の大きさなどに応じて適宜選択することができる。前記電位が適当でないと、前記分子が前記導電性基材乃至前記電極層からの脱離量が十分でなく、所望の程度に前記分子膜における分子密度を低減させることができないことがあったり、あるいは前記分子膜における分子密度が低くなりすぎ、該分子膜を分析、測定等に使用した場合の分析、測定等の感度が低下してしまうことがある。
【００３４】
前記密度調整工程において、前記導電性基材乃至前記電極層に印加する電位は、目的に応じて適宜選択した指標に基づいて好適に制御することができる。
このような指標としては、特に制限はなく、目的に応じて適宜選択することができるが、例えば、（１）予め求めておいた、電位印加時における単位時間当たりの前記分子の前記導電性基材乃至前記電極層からの脱離量を意味する脱離率（％）と印加電圧（Ｖ）との関係図、（２）前記導電性基材乃至前記電極層上の分子密度に直接関係する信号、などが特に好適に挙げられる。
【００３５】
前記（１）を指標とする場合には、前記密度調整工程を、前記関係図に基づいて、前記導電性基材乃至前記電極層に印加する電位の大きさと印加時間とを調整しつつ、該導電性基材乃至該電極層に電位を印加することにより、前記分子を前記導電性基材乃至前記電極層から脱離させ、前記分子膜における分子密度（分子／ｃｍ２）を低下させることにより行うことができる。
また、前記（２）を指標とする場合には、前記密度調整工程を、前記導電性基材乃至前記電極層上の前記分子の分子密度（分子／ｃｍ２）をリアルタイムでモニターしながら、又は、該導電性基材乃至該電極層上の前記分子の分子密度に直接関係する信号をリアルタイムでモニターしながら、前記導電性基材乃至前記電極層に電位を印加することにより、前記分子を前記導電性基材乃至前記電極層から脱離させ、前記分子膜における分子密度（分子／ｃｍ２）を低下させることにより行うことができる。なお、前記信号としては、特に制限はなく、目的に応じて適宜選択することができるが、例えば、前記分子が前記蛍光色素を分子中に有している場合には、該蛍光色素による蛍光強度（任意単位：ａ．ｕ．）などが好適に挙げられる。
なお、この明細書においては、前記分子密度の単位「分子／ｃｍ２」を「ｃｍ−２」と表記することがある。
【００３６】
前記密度調整工程により、その分子密度が低減（調整）された前記分子膜の分子密度としては、該分子膜の用途、該分子膜を構成する前記分子の種類、大きさ等により異なる。
前記分子密度が、緻密膜の分子密度に比して適度に分子密度が低下されていないと、前記分子膜を各種の分析、測定に使用した場合の分析、測定等の感度等が十分でないこと等がある。
【００３７】
前記密度調整工程における前記分子膜における分子の脱離率（％）としては、特に制限はなく、前記分子の種類等に応じて異なる。
【００３８】
前記密度調整工程において、前記導電性基材乃至前記電極層に印加する電位としては、特に制限はなく、前記分子の種類等に応じて適宜選択することができ、例えば、酸化電位（正電位）であってもよいし、還元電位（負電位）であってもよい。前記分子の結合が硫黄原子（Ｓ）と前記導電性基材乃至前記電極層との結合を用いてある場合には、前記電位としては還元電位を好適に採用することができる。
【００３９】
上述のとおり、前記密度調整工程においては、前記導電性基材乃至前記電極層に印加する電位を、前記（１）又は（２）の指標に基づいて好適に制御することができるが、ここで、以下に前記導電性基材乃至前記電極層に印加する電位の制御の具体例について説明する。
【００４０】
前記（１）の指標に基づいて前記電位を制御する場合、予め特定の電位での脱離率（電位印加時間に対する脱離量の割合）を測定し、電位と脱離量との関係図（図１）を得る。そして、特定の電位を前記導電性基材乃至前記電極層に印加し、前記関係図に基づいて電位と時間とを調整することにより、前記導電性基材乃至前記電極層に固定（結合）させた前記分子の脱離量を所望の程度にコントロールすることが可能となる。
【００４１】
前記（２）の指標に基づいて前記電位を制御する場合、前記導電性基材乃至前記電極層に固定（結合）させた前記分子の付着量（乃至分子密度）をモニターしながら、特定の電位（例えば、前記分子の結合が硫黄原子（Ｓ）と該導電性基材乃至前記電極層との結合を用いてある場合には還元電位）を印加し、前記分子の付着量（分子密度）の時間変化をリアルタイムで観察することにより（例えば図２参照）、前記導電性基材乃至前記電極層に固定（結合）させた前記分子の量（分子密度）を所望の程度にコントロールすることが可能となる。前記（２）の指標に基づいて前記電位を制御する場合には、前記（１）の場合におけるような前記関係図を予め得ておくこと必要がない。
【００４２】
また、前記（２）の指標に基づいて前記電位を制御する場合において、前記分子膜における前記分子密度を直接モニターするのではなく、該分子密度に直接関係する信号をモニターする場合としては、例えば、以下のようにして行うことができる。即ち、前記分子の分子密度に直接関係する信号として、前記導電性基材乃至前記電極層上に固定（結合）させた前記分子が前記蛍光色素を分子中に有している場合には、該蛍光色素に基づく蛍光強度（ａ．ｕ．）をモニターすることにより、前記導電性基材乃至前記電極層に固定（結合）させた前記分子の量（分子密度）を所望の程度にコントロールすることが可能となる。即ち、先ず、図３に示すように、前記硫黄原子（Ｓ）と該導電性基材乃至前記電極層との結合により前記導電性基材乃至前記電極層（金（Ａｕ）電極３）上に、前記蛍光色素（蛍光ラベル７）を分子中に有する前記分子（プローブＤＮＡ８）を、その末端に位置する硫黄原子−金（Ｓ−Ａｕ）結合６を介して固定（結合）して、該分子による前記分子膜を形成する。このとき、前記分子（例えばＤＮＡ）の帯電（負帯電）と同じ電位（負電位）を電源５から前記導電性基材乃至前記電極層（金電極３）とその対向電極４とに印加すると、該分子は、電気的な反発力により前記導電性基材乃至前記電極層から離れて位置するが、該分子の一端は前記Ｓ−Ａｕ結合により前記導電性基材乃至前記電極層に固定（結合）されているため、該分子は、あたかも前記導電性基材乃至前記電極層から立設するようにして位置する。このとき、前記分子に向けて前記蛍光色素が蛍光を発する波長の光を、光ファイバー等を用いて照射すると、前記分子が、前記導電性基材乃至前記電極層に近接して位置する場合には、該蛍光色素が照射光の光エネルギーを吸収して励起された際の励起エネルギーの一部が前記導電性基材乃至前記電極層に移動するクエンチング効果により、該蛍光色素は発光が弱まるものの、前記導電性基材乃至前記電極層から離れて位置する場合には、前記クエンチング効果が減じて、前記蛍光色素において生じた前記励起エネルギーが発光に用いられる割合が増え、結果、該蛍光色素は強く発光を生ずるようになる。そして、この蛍光が、入射光ファイバー１による前記分子に向けての照射光と、金電極３からの反射光を受光する受光ファイバー２との光が交差する領域である蛍光観察領域９において観察される。
【００４３】
そこで、このような前記分子中の前記蛍光色素による蛍光強度（ａ．ｕ．）を、前記信号としてモニターし、前記導電性基材乃至前記電極層に還元電位を印加することにより、該導電性基材乃至該電極層上に固定（結合）させた前記分子における前記チオール結合又は前記ジスルフィド結合の部分を切断させ、該分子を脱離させる。そうすると、前記導電性基材乃至前記電極層上の前記分子の密度（分子／ｃｍ２）が徐々に低下していくにつれて、前記蛍光強度（ａ．ｕ．）が低下していくので（図４参照）、所望の分子密度を示す蛍光強度が得られたときに、前記導電性基材乃至前記電極層に前記還元電位を印加するのを止めることにより、所望の分子密度の分子膜が得られる。
【００４４】
−その他の工程及びその他の手段−
前記その他の工程としては、特に制限はなく、目的に応じて適宜選択することができるが、例えば、以下の供給工程などが挙げられる。該その他の工程は、本発明に係る密度が調整された分子膜の製造装置における前記その他の手段、例えば、以下の供給手段により、好適に実施することができる。
【００４５】
前記供給工程は、前記導電性基材乃至前記電極層から前記分子を脱離させた際に該導電性基材乃至該電極層上に生ずるスペースに、脱離した前記分子よりも小さな硫黄原子含有分子を供給し結合させる工程である。前記供給工程は、前記密度が調整された分子膜の製造装置における前記供給手段により好適に実施することができる。
前記供給手段は、前記導電性基材乃至前記電極層から前記分子を脱離させた際に該導電性基材乃至該電極層上に生ずるスペースに、脱離した前記分子よりも小さな硫黄原子含有分子を供給し結合させる手段である。
前記密度調整工程において、前記分子膜から脱離させた前記分子がＤＮＡや蛋白質に代表されるポリマー等の比較的大きな分子である場合、溶液中での拡散が遅く、前記導電性基材乃至前記電極層と硫黄原子との結合を還元により切断しても、該導電性基材乃至該電極層の表面からの拡散が遅く、これらの表面に留まり、これらに再付着する可能性が高い（‘Studies  of  the  Electrochemical  Removal  and  Efficient  Re-formation  of  a  Monolayer  of  Hexadecanethiol  Self-Assembled  at  an  Au(111)  Single  Crystal  in  Aqueous  Solutions’  D.  F.  Yang  et  al.,  Langmuir,  1997,  Vol.  13,  No.  2,  243-249.参照）。このような場合、脱離させた前記分子よりも早い拡散速度の分子を用いて、脱離させた部分を素早く保護することにより、脱離させた前記分子が前記導電性基材乃至前記電極層に再付着（再結合）するのを防止し、前記分子の脱離を促進し、脱離させた部分を電気的・物理的に保護することが可能となる。
【００４６】
前記硫黄原子含有分子としては、硫黄原子を少なくとも含む限り特に制限はなく、目的に応じて適宜選択することができるが、例えば、‘Characterization  of  DNA  Probes  Immobilized  on  Gold  Surfaces’  T.  M.  Herne  et  al.,  J.  Am.  Chem.  Soc.,  1997,  Vol.  119,  No.  38,  8916-8920.や、‘Quantitative  Measurements  and  Modeling  of  Kinetics  in  Nucleic  Acid  Monolayer  Films  Using  SPR  Spectroscopy’  R.  Georgiadis  et  al.,  J.  Am.  Chem.  Soc.,  2000,  Vol.  122,  No.  13,  3166-3173に記載されている分子などが好適に挙げられ、これらの中でも、チオール結合（−Ｓ−）を含むチオール化合物、ジスルフィド結合（−Ｓ−Ｓ−）を含むジスルフィド化合物、などが好適に挙げられ、メルカプトヘキサノール（ＨＯ(ＣＨ２)６ＳＨ：ＭＣＨ）などが特に好適に挙げられる。これらの化合物は、その分子中に前記チオール結合（−Ｓ−）又は前記ジスルフィド結合（−Ｓ−Ｓ−）を含んでいるため、前記導電性基材乃至前記電極層に容易に結合可能であり、前記分子よりも分子量が小さく、運動性（移動性）等に優れるため、前記導電性基材乃至前記電極層から前記分子が脱離した後の該導電性基材乃至該電極層上のスペースに、脱離した前記分子が再結合するよりも早く、該スペースに結合するため、脱離させた前記分子が前記導電性基材乃至前記電極層上に再結合するのを好適に防ぐことができ、前記スペース部分に電気的欠陥乃至物理的欠陥が生ずるのを効果的に防ぐことができる点で有利である。前記硫黄原子含有分子は、１種単独で使用してもよいし、２種以上を併用してもよい。
【００４７】
前記硫黄原子含有分子の分子量としては、特に制限はなく、前記分子の分子量等に応じて適宜選択することができるが、前記分子よりも小さいことが好ましく、前記分子よりも２倍以上小さいことがより好ましく、具体的には、分子移動性が前記分子よりも優れる点で、例えば、３倍以上小さいのが好ましい。
【００４８】
前記供給工程においては、前記硫黄原子含有分子を、前記導電性基材乃至前記電極層から前記分子を脱離させる前又はそれ以前から前記導電性基材乃至前記電極層に向けて好適に供給することができ、また、前記硫黄原子含有分子を、前記導電性基材乃至前記電極層から前記分子を脱離させた後で前記導電性基材に向けて好適に供給することができる。
【００４９】
なお、前記供給工程において、前記硫黄原子含有分子の前記導電性基材乃至前記電極層への供給量としては、特に制限はなく、前記導電性基材乃至前記電極層の種類、前記分子の種類、密度等に目的に応じて適宜選択することができる。
【００５０】
−密度が調整された分子膜の用途−
本発明に係る密度が調整された分子膜の製造方法又は製造装置により製造された分子膜は、その分子密度が所望の程度に調整（低下）されているので、該分子膜をセンサー等として各種の分析装置乃至方法、測定装置乃至方法、具体的には、例えばＤＮＡチップ等のバイオセンサーとして好適に使用することができる。なお、このとき、前記分子膜は前記導電性基材乃至前記電極層上に形成されており、該導電性基材乃至該電極層上に前記分子膜が形成されたものを、例えばバイオセンサー等のデバイス等として使用することができる。このため、本発明に係る密度が調整された分子膜の製造装置は、前記分子膜を形成した後、そのままバイオセンサー等のデバイス、分析、測定装置等として使用することができる。
【００５１】
本発明によって製造された、密度が調整された分子膜は、例えば、以下のようにして使用することができる。即ち、前記分子膜が形成された前記導電性基材乃至前記電極層に電位を印加乃至印加していた電位を変化させることにより、例えば、正電位が印加されていた前記導電性基材乃至前記電極層の電位を、負電位に変化させることにより、あるいは、還元電位（負電位）が印加されていた前記導電性基材乃至前記電極層の電位を正電位に変化させることにより、該導電性基材乃至該電極層に吸着されていた前記分子を、又は該導電性基材乃至該電極層から脱離等させることができる。例えば、前記分子が、前記チオール結合（−Ｓ−）又は前記ジスルフィド結合（−Ｓ−Ｓ−）を末端に有するポリヌクレオチド（ＤＮＡ）である場合、該チオール結合又は該ジスルフィド結合の硫黄原子（Ｓ）を介して前記導電性基材乃至前記電極層に結合しているが、該ポリヌクレオチド自体は、負に帯電しているので、前記導電性基材乃至前記電極層に正電位を印加すれば、該ポリヌクレオチド分子は該導電性基材乃至該電極層に電気的な吸引力により引き付けられ、一方、前記導電性基材乃至前記電極層に負電位を印加すれば、該導電性基材乃至該電極層に対し電気的な反発力により、前記硫黄原子(Ｓ)と該導電性基材乃至前記電極層との結合を支点にして該導電性基材乃至該電極層から離れた位置に移動する。したがって、このように、前記分子膜に、所望の電位を印加することにより、該分子膜を構成する各分子を前記導電性基材乃至前記電極層上に引き付けておいたり、あるいはこれらから離れたところに位置させたりすることが可能となり、分析、測定の種類、目的等に応じて所望の制御が可能となる。
【００５２】
本発明に係る密度が調整された分子膜の製造方法又は製造装置により製造された分子膜を用いて分析、測定等を行う場合、該分子膜は、通常、導電性液体中に浸漬して使用される。
前記導電性液体としては、導電性であれば特に制限はなく、目的に応じて適宜選択することができるが、例えば、水、イオン溶液、電解質を含有する溶液、などが挙げられる。これらは、１種単独で使用してもよいし、２種以上を併用してもよい。
なお、前記分子膜を使用した分析、測定等の際、前記導電性水溶液を非水系電解質の溶液に置換することにより、水に不溶な物質の分析、測定等を行うこともできる。この場合、前記非水系電解質としては、例えば、有機溶媒が好適に挙げられ、具体的には、アセトニトリル、ベンゾニトリル、テトラヒドロフランなどが好適に挙げられる。
【００５３】
以下、本発明の実施例について以下に説明するが、本発明はこれらの実施例に何ら限定されるものではない。
【００５４】
−分子膜形成工程（手段）−
前記分子として、一端にチオール基を有し、他端に前記蛍光色素（蛍光ラベル）としての蛍光シアニン色素（Ｃｙ３）を有する１本鎖のＤＮＡ（２４塩基プローブＤＮＡ：ｓｓ−２４ｍｅｒ−ｐｒｏｂｅ−ＤＮＡ）を用い、‘Formation  and  Structure  of  Self-Assembled  Monolayers’  A.  Ulman,  Chem.  Rev.,  1996,  Vol.  96,  No.  4,  1533-1554に記載された方法によって、前記ＤＮＡを自己組織化により、前記導電性基材乃至前記電極層としての金電極（２ｍｍφ）上に硫黄原子を介して固定（結合）し、該金電極上に前記ＤＮＡによる分子膜（緻密膜）を形成した。
ここで、次に、前記密度調整工程を、前記蛍光色素（蛍光ラベル）による蛍光強度を指標にして、前記分子膜を構成する前記ＤＮＡの分子密度を調整（低下）させることにより行うため、図３に示すように、金電極３に固定（結合）させたＤＮＡ（プローブＤＮＡ）８に光を照射する入射光ファイバー１と、金電極３からの反射光を受光する受光ファイバー２とを配置させ、電源５によりリードラインを介して金電極３とその対向電極４とに電位（還元電位）が印加可能とした。
【００５５】
−密度調整工程（手段）−
ＤＮＡ８の帯電（負帯電）と同じ極性の電位（負電位）が金電極３に印加されるように対向電極４との間に電源５から−０．２Ｖの電位を印加すると、ＤＮＡ８は、金電極３との電気的な反発力により金電極３から離れて位置するが、ＤＮＡ８の一端はチオール結合６により金電極３に固定（結合）されているため、ＤＮＡ８は、あたかも金電極３から立設するようにして位置する。このとき、ＤＮＡ８に向けて、蛍光ラベル７が吸収すると蛍光を発する波長の光を、入射光ファイバー１から照射すると、ＤＮＡ８が、金電極３に近接して位置する場合には、蛍光ラベル７が照射光の光エネルギーを吸収して励起された際の励起エネルギーの一部が金電極に移動してしまうクエンチング効果により、蛍光色素７の発光が減じる乃至生じない。金電極３から離れて位置する場合には、前記クエンチング効果が弱まり、蛍光ラベル７において生じた前記励起エネルギーが発光に用いられる割合が高まり、結果、蛍光ラベル７は発光を強めるようになる。そして、この蛍光が、入射光ファイバー１によるＤＮＡ８に向けての照射光と、金電極３からの反射光を受光する受光ファイバー２との光が交差する領域である蛍光観察領域９において観察されるようになる。
金電極３に更に比較的大きな還元電位−０．６Ｖ〜−０．８Ｖを印加すると、該還元電位によりＤＮＡ８におけるチオール結合６が切断され、分子密度（分子／ｃｍ２）が低下していく。初期の分子密度が約１．２×１０１２（分子／ｃｍ２）であったＤＮＡ８が、還元電位の印加による還元脱離により、金電極３から徐々に脱離していき、分子密度（分子／ｃｍ２）が約８×１０１０（分子／ｃｍ２）に低下、このときの蛍光ラベル７による蛍光強度（ａ．ｕ．）と、ＤＮＡ８の金電極３上の分子密度（分子／ｃｍ２）との関係を測定し、図４のグラフに示した。なお、ここで、蛍光強度測定時に金電極３に−０．２Ｖの負電位を印加し、ＤＮＡ８を伸張させた状態にし、金電極３と蛍光ラベル７との距離を一定に保った理由は、金電極３上の蛍光ラベル７は励起エネルギーの一部が電極に移動し（クエンチング効果）、蛍光強度が蛍光ラベル７と金電極３との距離が変わることで変化するため、このクエンチング効果による蛍光の変化を防ぐためである。
【００５６】
次に、初期の分子密度が約１×１０１２（分子／ｃｍ２）のＤＮＡ８を複数準備し、−０．３Ｖからー０．９Ｖまでの異なった電位を印加し、各電位でのＤＮＡ８の脱離率を測定すると、図５に示すように、−０．４Ｖから−０．７ＶにかけてＤＮＡ８の脱離率（％）に大きな変化（０％〜１００％）が観られた。
【００５７】
次に、図５の結果から、−０．６Ｖでは０．８％の脱離率が得られることが判ったので、金電極３に−０．６Ｖの還元電位を印加することにより、図６に示すように、金電極３からＤＮＡ８を徐々に脱離させていき、ＤＮＡ８の分子密度を初期の１×１０１２（分子／ｃｍ２）から２×１０１１（分子／ｃｍ２）まで低下させた（調整した）。
図６に示すグラフにおいて、初期の時間帯（０〜約６０秒後）を「Ａ」とし、次の時間帯（約６０秒後〜約３６０秒後）を「Ｂ」とし、その次の時間帯（約３６０秒後から約５００秒後）を「Ｃ」としたとき、「Ａ」は、初期の分子密度を示すＤＮＡ８（分子膜）の蛍光ラベル７による蛍光強度（ａ．ｕ．）を意味し、「Ｃ」は、金電極３に還元電位を印加しＤＮＡ８が脱離した後の分子密度が低下した際のＤＮＡ８の蛍光ラベル７による蛍光強度（ａ．ｕ．）を意味し、「Ｂ」は、金電極３に還元電位を印加した際に、金電極３から離脱した直後のＤＮＡ７の蛍光ラベル７による蛍光であり、前記クエンチング効果を受けないため、一時的に大きな蛍光を発している。図５の結果からは、還元電位（負電位）−０．６Ｖを金電極３に、５分間印加することにより、金電極３から脱離した後の分子密度、即ち図６のグラフの「Ｃ」の蛍光強度を示す分子密度は、２×１０１１ｃｍ−２と算定されたが、‘Electrochemical  Quantitation  of  DNA  Immobilized  on  Gold’  A.  B.  Steel  et  al.,  Anal.  Chem.,  1998,  Vol.  70,  No.  22,  4670-4677.に記載された電気化学測定法を用いた実験値と比較してみて、良好な一致が得られたことが確認できた。
以上の密度調整工程により、比較的分子密度の緻密なＤＮＡ８による分子膜を所望の程度にまで分子密度を簡便に調整する（低下させる）ことができた。
【００５８】
次に、ＤＮＡ８における蛍光ラベル７による蛍光をリアルタイムでモニターしながら、金電極３に−０．６Ｖの還元電位（負電位）を、３回に分けてそれぞれ３０秒間ずつ印加することにより、金電極３に固定（結合）させたＤＮＡ８による分子膜の分子密度を段階的に低下させた（調整した）。その結果を、図７に示した。図７において、初期の時間帯（０〜約７０秒後）を「Ｄ」とし、次の時間帯（約７０秒後〜約１２０秒後）を「Ｅ」とし、その次の時間帯（約１２０秒後〜約３３０秒後）を「Ｆ」とし、その次の時間帯（約３３０秒後〜約３７０秒後）を「Ｇ」とし、その次の時間帯（約３７０秒後〜約５４０秒後）を「Ｈ」とし、その次の時間帯（約５４０秒後〜約５８０秒後）を「Ｉ」とし、その次の時間帯（約５８０秒後〜約７００秒後）を「Ｊ」としたとき、初期の分子密度を意味する「Ｄ」の蛍光強度（ａ．ｕ．）から、ＤＮＡ８を徐々に金電極３から脱離させることにより、「Ｆ」、「Ｈ」を介して最終の分子密度を意味する「Ｊ」の蛍光強度（ａ．ｕ．）に到達した。「Ｅ」、「Ｇ」及び「Ｉ」の各ピークは、脱離するＤＮＡ８からの一時的な蛍光を意味しており、図４の蛍光強度（ａ．ｕ．）と表面密度（分子密度）との関係グラフから、最終の分子密度を意味する「Ｊ」の蛍光強度を示す分子密度は４×１０１１ｃｍ−２と推定され、この結果は、上記電気化学測定法を用いた実験値と比較してみて良好な一致得られたことが確認できた。
【００５９】
−供給工程（手段）−
次に、初期の分子密度２．２×１０１１ｃｍ−２から最終の分子密度１．５×１０１１ｃｍ−２になるまで金電極３からＤＮＡ８を脱離させた際に、ＤＮＡ８よりも小さな分子である前記硫黄原子含有分子としてのメルカプトヘキサノール（ＨＯ(ＣＨ２)６ＳＨ：ＭＣＨ）を、金電極３におけるＤＮＡ８が脱離したスペースに供給し、該ＭＣＨをそこに結合させた。その結果、図８に示すように、前記ＭＣＨの添加直後から、ＤＮＡ８の脱離による蛍光のピークが見られた。このような比較的小さいチオール分子（前記ＭＣＨ）の脱離促進効果が、脱離電位を繰返し印加することにより、金電極３からＤＮＡ８の脱離を行った際にも有効であることが確認できた。
【００６０】
ここで、本発明の好ましい態様を付記すると、以下の通りである。
（付記１）  導電性基材上に、該導電性基材と結合可能な部位を少なくとも一部に含む分子で構成される分子膜を形成する分子膜形成工程と、
前記分子膜を構成する前記分子の一部を前記導電性部材から脱離させ、前記分子膜における分子密度を調整する密度調整工程と
を含むことを特徴とする、密度が調整された分子膜の製造方法。
（付記２）  密度調整工程が、導電性基材に電位を印加することにより、分子を脱離させ、分子膜における分子密度を低下させることにより行われる付記１に記載の密度が調整された分子膜の製造方法。
（付記３）  密度調整工程が、電位印加時における単位時間当たりの分子の脱離量を意味する脱離率（％）と、印加電圧（Ｖ）との関係図を予め求めておき、該関係図に基づいて、導電性基材に印加する電位の大きさと印加時間とを調整しつつ、該導電性基材に電位を印加することにより、分子を脱離させ、分子膜における分子密度を低下させることにより行われる付記１から２のいずれかに記載の密度が調整された分子膜の製造方法。
（付記４）  密度調整工程が、該導電性基材上の分子密度をリアルタイムでモニターしながら、又は、該導電性基材上の分子密度に直接関係する信号をリアルタイムでモニターしながら、導電性基材に電位を印加することにより、分子を脱離させ、分子膜における分子密度を低下させることにより行われる付記１から２のいずれかに記載の密度が調整された分子膜の製造方法。
（付記５）  分子が蛍光色素を分子中に有してなり、導電性基材上の分子密度に直接関係する信号が、前記蛍光色素による蛍光強度である付記４に記載の密度が調整された分子膜の製造方法。
（付記６）  分子が、硫黄原子を分子の一部に有してなり、該硫黄原子を介して導電性基材に結合可能である付記１から５のいずれかに記載の密度が調整された分子膜の製造方法。
（付記７）  電位が、還元電位である付記１から６のいずれかに記載の密度が調整された分子膜の製造方法。
（付記８）  導電性基材から分子を脱離させた際に該導電性基材上に生ずるスペースに、脱離した前記分子よりも小さな硫黄原子含有分子を供給し結合させる供給工程を更に含む付記１から７のいずれかに記載の密度が調整された分子膜の製造方法。
（付記９）  供給工程において、硫黄原子含有分子を、導電性基材から分子を脱離させる前又はそれ以前から前記導電性基材に向けて供給させる付記８に記載の密度が調整された分子膜の製造方法。
（付記１０）  供給工程において、硫黄原子含有分子を、導電性基材から分子を脱離させた後で前記導電性基材に向けて供給させる付記８に記載の密度が調整された分子膜の製造方法。
（付記１１）  導電性基材上に形成した、該導電性基材と結合可能な部位を少なくとも一部に含む分子で構成される分子膜を構成する前記分子の一部を前記導電性部材から脱離させ、前記分子膜における分子密度を調整する密度調整手段を有することを特徴とする、密度が調整された分子膜の製造装置。
（付記１２）  密度調整手段が、導電性基材に電位を印加することにより、分子を脱離させ、分子膜における分子密度を低下させる付記１４に記載の密度が調整された分子膜の製造装置。
（付記１３）  密度調整手段が、電位印加時における単位時間当たりの分子の脱離量を意味する脱離率（％）と、印加電圧（Ｖ）との関係図を予め求めておき、該関係図に基づいて、導電性基材に印加する電位の大きさと印加時間とを調整しつつ、該導電性基材に電位を印加することにより、分子を脱離させ、分子膜における分子密度を低下させる付記１１から１２のいずれかに記載の密度が調整された分子膜の製造装置。
（付記１４）  密度調整手段が、該導電性基材上の分子密度をリアルタイムでモニターしながら、又は、該導電性基材上の分子密度に直接関係する信号をリアルタイムでモニターしながら、導電性基材に電位を印加することにより、分子を脱離させ、分子膜における分子密度を低下させる付記１１から１２のいずれかに記載の密度が調整された分子膜の製造装置。
（付記１５）  分子が蛍光色素を分子中に有してなり、導電性基材上の分子密度に直接関係する信号が、前記蛍光色素による蛍光強度である付記１４に記載の密度が調整された分子膜の製造装置。
（付記１６）  分子が、硫黄原子を分子の一部に有してなり、該硫黄原子を介して導電性基材に結合可能である付記１１から１５のいずれかに記載の密度が調整された分子膜の製造装置。
（付記１７）  電位が、還元電位である付記１１から１６のいずれかに記載の密度が調整された分子膜の製造装置。
（付記１８）  導電性基材から分子を脱離させた際に該導電性基材上に生ずるスペースに、脱離した前記分子よりも小さな硫黄原子含有分子を供給し結合させる供給手段を更に有する付記１１から１７のいずれかに記載の密度が調整された分子膜の製造装置。
（付記１９）  供給装置が、硫黄原子含有分子を、導電性基材から分子を脱離させる前又はそれ以前から前記導電性基材に向けて供給させる付記１８に記載の密度が調整された分子膜の製造装置。
（付記２０）  供給装置が、硫黄原子含有分子を、導電性基材から分子を脱離させた後で前記導電性基材に向けて供給させる付記１８に記載の密度が調整された分子膜の製造装置。
【産業上の利用可能性】
【００６１】
本発明に係る密度が調整された分子膜の製造方法又は製造装置によると、分子密度が所望の程度に調整（低下）された分子膜が得られ、該分子膜においては、該分子膜を構成する各分子どうしの運動性等が阻害されず、良好であるため、該分子膜は、各種病気をはじめ、各種の診断、分析、測定、検出等に好適に使用することができる。また、前記分子が前記標的捕捉部を有していると、蛋白質等の各種有用分子の診断、分析、測定、検出等を行うこともでき、しかもその際に前記発光部等を設けておくことにより、該有用分子の定量までも行うことができる。
本発明に係る、密度が調整された分子膜の製造方法又は製造装置は、ナノバイオテクノロジーの分野に極めて有用であり、本発明により得られ、分子密度が所望の程度に調整された分子膜は、デバイス等の性能、信頼性、定量性、再現性の向上に著しく寄与する。
【図面の簡単な説明】
【００６２】
【図１】図１は、導電性基材乃至電極層（電極）に印加した電位（Ｖ）と、該導電性基材乃至電極層から脱離した分子の脱離率（％）との関係を示すグラフである。
【図２】図２は、特定の還元電位を印加したときの、前記分子の前記導電性基材乃至前記電極層上の分子密度（分子／ｃｍ２）のリアルタイムの時間変化を示すグラフである。
【図３】図３は、金電極（前記導電性基材乃至前記電極層）に、蛍光色素（蛍光ラベル）を分子中に有する前記分子（ＤＮＡ）を固定（結合）させ、該分子に光ファイバー（入射光ファイバー）を用いて、前記蛍光色素が励起され、発光を生じ得る波長の光を照射すると共に、該蛍光色素（蛍光ラベル）からの発光を検知する光ファイバー（受光ファイバー）を備えた状態の装置の一例を説明するための概略説明図である。
【図４】図４は、金電極（前記導電性基材乃至前記電極層）に−０．２Ｖの電位を印加し、負に帯電した前記分子（ＤＮＡ）を伸張させて、該分子（ＤＮＡ）に結合させた前記蛍光色素（蛍光ラベル）による蛍光強度（ａ．ｕ．）と、前記分子（ＤＮＡ）の前記金電極上の分子密度（分子／ｃｍ２）との関係の実験値を示すグラフである。
【図５】図５は、硫黄原子（Ｓ）を介して金電極（前記導電性基材乃至前記電極層）に固定（結合）させた前記分子（ＤＮＡ）を、該金電極に還元電位を印加することにより脱離させた際の該分子（ＤＮＡ）の脱離率（％）を示すグラフである。
【図６】図６は、初期の分子密度が１×１０１２ｃｍ−２であるＤＮＡによる分子膜における分子密度を、２×１０１１ｃｍ−２まで低下させた実験の結果を示すグラフである。
【図７】図７は、蛍光色素（蛍光ラベル）を有する分子における該蛍光色素による蛍光をモニターしながら、金電極（前記導電性基材乃至電極層）に−０．６Ｖの電位（還元電位）を３度印加し、段階的に該金電極に固定（結合）した該分子による分子膜の分子密度を低下させている状態を示すグラフである。
【図８】図８は、本発明を用いて、金電極との結合を還元により切断したＤＮＡの脱離を、ＭＣＨを添加することにより促進させた実験結果を示すグラフである。
【符号の説明】
【００６３】
１    入射光ファイバー
２    受光ファイバー
３    金電極（導電性基材乃至電極層）
４    対向電極
５    電源（外部電位印加装置）
６    チオール結合
７    蛍光色素（蛍光ラベル）
８    ＤＮＡ（分子）
９    蛍光観察領域
【図１】
0004833679.tif 000003
【図３】
0004833679.tif 000004
【図５】
0004833679.tif 000005
【図２】
0004833679.tif 000006
【図４】
0004833679.tif 000007
【図６】
0004833679.tif 000008
【図７】
0004833679.tif 000009
【図８】
0004833679.tif 000010